(57)【要約】【課題】加工すべき木材の形状によらずにその木材の密度を一様にすることができ、加工後に高い形状安定性を実現することができる木材の加工方法を提供する。【解決手段】加工すべき木材を圧縮する一次圧縮工程と、前記一次圧縮工程で圧縮した木材を、少なくとも木材に当接する部分が粘性および弾性のうち少なくともいずれか一方の性質を備えた材質から成る第１の型枠と、金属から成る第２の型枠とによって木材を挟持して圧縮する二次圧縮工程と、を含む。【選択図】        図８
2006281665.tif 000002
【特許請求の範囲】
【請求項１】
木材を所定の３次元形状に加工する木材の加工方法であって、
少なくとも加工対象の木材表面に当接する部分が粘性および弾性のうち少なくともいずれか一方の性質を備えた材質から成る第１の型枠と、金属から成る第２の型枠とによって木材を挟持して圧縮する工程を含むことを特徴とする木材の加工方法。
【請求項２】
前記圧縮する工程の後、当該木材の形状を所定の形状に合わせる仕上工程をさらに行うことを特徴とする請求項１記載の木材の加工方法。
【請求項３】
木材を所定の３次元形状に加工する木材の加工方法であって、
加工対象の木材を圧縮する一次圧縮工程と、
前記一次圧縮工程で圧縮した木材を、少なくとも当該木材表面に当接する部分が粘性および弾性のうち少なくともいずれか一方の性質を備えた材質から成る第１の型枠と、金属から成る第２の型枠とによって挟持して圧縮する二次圧縮工程と、
を含むことを特徴とする木材の加工方法。
【請求項４】
前記一次圧縮工程における木材の平均圧縮率は、前記二次圧縮工程における木材の平均圧縮率よりも小さいことを特徴とする請求項３記載の木材の加工方法。
【請求項５】
前記一次圧縮工程は、
前記所定の３次元形状に対応し、ともに金属から成る一対の型枠によって前記木材を挟持して圧縮力を加えることを特徴とする請求項３または４記載の木材の加工方法。
【請求項６】
前記一対の型枠は、前記木材のうち、少なくとも当該木材の肉厚方向と前記圧縮力の作用線の方向とが略平行である部分に対して前記圧縮力が加わる形状をなすことを特徴とする請求項５記載の木材の加工方法。
【請求項７】
前記二次圧縮工程の後、当該木材の形状を所定の形状に合わせる仕上工程をさらに行うことを特徴とする請求項３〜６のいずれか一項記載の木材の加工方法。
【請求項８】
前記仕上工程は、当該木材を圧縮する仕上圧縮工程を含むことを特徴とする請求項２または７記載の木材の加工方法。
【請求項９】
前記仕上工程は、当該木材の表面を切削する切削工程を含むことを特徴とする請求項２または７記載の木材の加工方法。
【発明の詳細な説明】
【技術分野】
【０００１】
本発明は、木材を所定の３次元形状に加工する木材の加工方法に関する。
【背景技術】
【０００２】
近年、自然素材である木材が注目されている。木材はさまざまな木目を有するため、原木から形取る箇所に応じて個体差が生じ、その個体差が製品ごとの個性となる。また、長期の使用によって生じる傷や色合いの変化自体も、独特の風合いとなって使用者に親しみを生じさせることがある。これらの理由により、合成樹脂や軽金属を用いた製品にはない、個性的で味わい深い製品を生み出すことのできる素材として木材が注目されており、その加工技術も飛躍的に進歩しつつある。
【０００３】
従来、かかる木材の加工技術として、吸水軟化した一枚の木材を圧縮し、その木材を圧縮方向と略平行に切断して板状の一次固定品を得た後、この一次固定品を加熱吸水させながら所定の３次元形状に成形する技術が知られている（例えば、特許文献１を参照）。また、軟化処理した状態で圧縮した一枚の木材を所定の型枠で仮固定し、この木材の回復を型内で行って型成形する技術も知られている（例えば、特許文献２を参照）。
【０００４】
【特許文献１】特許第３０７８４５２号公報
【特許文献２】特開平１１−７７６１９号公報
【発明の開示】
【発明が解決しようとする課題】
【０００５】
ところで、木材に個体差があるということは、形取った木材自体が均質ではないということを意味する。このため、従来の加工技術を用いて木材を成形する場合、その木材の加工すべき形状によっては木材の全ての部分を一様な密度に成形することが難しい場合があった。このような場合には、圧縮後の木材に多くの残留応力が生じるため、壊れやすい上に経時変化を起こしやすいという問題もあった。
【０００６】
本発明は、上記に鑑みてなされたものであり、加工すべき木材の形状によらずにその木材の密度を一様にすることができ、加工後に高い形状安定性を実現することができる木材の加工方法を提供することを目的とする。
【課題を解決するための手段】
【０００７】
上述した課題を解決し、目的を達成するために、請求項１記載の発明は、木材を所定の３次元形状に加工する木材の加工方法であって、少なくとも加工対象の木材表面に当接する部分が粘性および弾性のうち少なくともいずれか一方の性質を備えた材質から成る第１の型枠と、金属から成る第２の型枠とによって木材を挟持して圧縮する工程を含むことを特徴とする。
【０００８】
請求項２記載の発明は、請求項１記載の発明において、前記圧縮する工程の後、当該木材の形状を所定の形状に合わせる仕上工程をさらに行うことを特徴とする。
【０００９】
請求項３記載の発明は、木材を所定の３次元形状に加工する木材の加工方法であって、加工対象の木材を圧縮する一次圧縮工程と、前記一次圧縮工程で圧縮した木材を、少なくとも当該木材表面に当接する部分が粘性および弾性のうち少なくともいずれか一方の性質を備えた材質から成る第１の型枠と、金属から成る第２の型枠とによって挟持して圧縮する二次圧縮工程と、を含むことを特徴とする。
【００１０】
請求項４記載の発明は、請求項３記載の発明において、前記一次圧縮工程における木材の平均圧縮率は、前記二次圧縮工程における木材の平均圧縮率よりも小さいことを特徴とする。
【００１１】
この発明において、圧縮率とは、圧縮による木材の肉厚の減少分とその木材の圧縮前の肉厚との比のことである。したがって、肉厚ｒ0の木材が肉厚ｒ（＜ｒ0）に圧縮された場合の圧縮率は（ｒ0−ｒ）／ｒ0で表される。また、平均圧縮率とは、圧縮を施した木材の圧縮率が部分によって異なる場合において、その異なる圧縮率を相加平均した値のことである。
【００１２】
請求項５記載の発明は、請求項３または４記載の発明において、前記一次圧縮工程は、前記所定の３次元形状に対応し、ともに金属から成る一対の型枠によって前記木材を挟持して圧縮することを特徴とする。
【００１３】
請求項６記載の発明は、請求項５記載の発明において、前記一対の型枠は、前記木材のうち、少なくとも当該木材の肉厚方向と前記圧縮力の作用線の方向とが略平行である部分に対して前記圧縮力が加わる形状をなすことを特徴とする。
【００１４】
請求項７記載の発明は、請求項３〜６のいずれか一項記載の発明において、前記二次圧縮工程の後、当該木材の形状を所定の形状に合わせる仕上工程をさらに行うことを特徴とする。
【００１５】
請求項８記載の発明は、請求項２または７記載の発明において、前記仕上工程は、当該木材を圧縮する仕上圧縮工程を含むことを特徴とする。
【００１６】
請求項９記載の発明は、請求項２または７記載の発明において、前記仕上工程は、当該木材の表面を切削する切削工程を含むことを特徴とする。
【発明の効果】
【００１７】
本発明に係る木材の加工方法によれば、少なくとも加工対象の木材表面に当接する部分が粘性および弾性のうち少なくともいずれか一方の性質を備えた材質から成る第１の型枠と、金属から成る第２の型枠とによって木材を挟持して圧縮する工程を含むことにより、加工すべき木材の形状によらずにその木材の密度を一様にすることができ、加工後に高い形状安定性を実現することが可能となる。
【発明を実施するための最良の形態】
【００１８】
以下、添付図面を参照して本発明の実施の形態を説明する。図１は、本発明の一実施の形態に係る木材の加工方法によって形成された圧縮木製品の構成を示す斜視図である。また、図２は図１のＡ−Ａ線断面図である。これら二つの図に示す圧縮木製品１は、略長方形状の表面をなす主板部１ａと、この主板部１ａの長手方向に沿うとともにその主板部１ａに対して所定の角度をなして延出する二つの側板部１ｂと、主板部１ａの短手方向に沿うとともにその主板部１ａに対して所定の角度をなして延出する二つの側板部１ｃとを備え、全体として略椀状をなす。この圧縮木製品１の肉厚（ｒとする）はほぼ均一である。なお、図１のＢ−Ｂ線断面は、寸法が異なる点を除いて、図２に示すＡ−Ａ線断面と略同形である。
【００１９】
次に、この実施の形態に係る木材の加工方法を説明する。以後の説明では、上述した構成を有する圧縮木製品１を形成する場合について説明するが、この実施の形態に係る木材の加工方法は、他の構成を有する圧縮木製品に対しても適用可能であることはいうまでもない。
【００２０】
まず、圧縮木製品１の原材料となる木材を無圧縮状態の無垢材から形取る。図３は、圧縮木製品１の原材料となる木材を無垢材から形取る状況を模式的に示す説明図である。この形取工程では、後述する圧縮工程によって減少する分の容積を予め加えた容積を有する略椀状の木材５１を無垢材５０から形取る。形取った木材５１は、図１の圧縮木製品１が有する主板部１ａ、側板部１ｂおよび１ｃにそれぞれ対応する部位として、主板部５１ａ、側板部５１ｂおよび５１ｃを有し、その肉厚（ｒ0とする）はほぼ均一である。
【００２１】
この図３では、無垢材５０から形取る木材５１の長手方向とその木材５１の繊維方向Ｌとが略平行であり、主板部５１ａの表面が柾目面となるように形取った場合を示しているが、これはあくまでも一例に過ぎない。この他にも、例えば木材５１の長手方向がその木材５１の繊維方向Ｌと略平行であり、主板部５１ａの表面が板目面または追柾面となるように形取ることも可能である。この実施の形態において、無垢材５０からどのように形取るかは、その木材に要求する強度や美観等の条件を考慮して最適なものを採用すればよい。このため、以後の説明において参照する図面では、木目５０Ｇを省略する。
【００２２】
なお、この形取工程では、長手方向が無垢材５０の繊維方向に略平行であるような木材を平板状に形取ってもよい。また、ここで使用する無垢材５０は、檜、檜葉、桐、杉、松、桜、欅、黒檀、チーク、マホガニー、ローズウッドなどの中から、圧縮木製品１の用途に応じて最適なものを選択すればよい。
【００２３】
この後、上記形取工程で形取った木材５１を圧縮する。この実施の形態においては、木材５１を２回に分けて圧縮する。これらの圧縮を行うに際し、まず木材５１を高温高圧の水蒸気雰囲気中に所定時間放置する。これにより、木材５１は過剰に水分を吸収して軟化する。
【００２４】
続いて、同じ水蒸気雰囲気中で１回目の圧縮を行う（一次圧縮工程）。図４は、この一次圧縮工程の概要を示す説明図であり、木材５１に対して図２の断面と同じ切断面で見た縦断面図である。この図４に示すように、一次圧縮工程では、圧縮対象の木材５１を変形すべき形状に対応する一対の金属製の型枠６１および７１によって挟持し、この挟持した木材５１に対して所定の圧縮力を加える。
【００２５】
二つの型枠のうち、圧縮時に木材５１の上方からその木材５１に圧縮力を加える型枠６１は、下方に突出する凸部６２を有する。この凸部６２の側面は、木材５１の側板部５１ｂおよび５１ｃの内側面と略同形である。また、この凸部６２が下方に突出する高さＨは、略椀状をなす木材５１の内側面の深さｈよりも大きい（Ｈ＞ｈ）。他方、圧縮時に木材５１の下方からその木材５１に圧縮力を加える型枠７１は、下方に窪んだ凹部７２を有する。この凹部７２の形状は、側板部５１ｂおよび５１ｃの外側面に略同形である。
【００２６】
図５は、図４に示す状態から型枠６１を型枠７１に近づけるように下降していき、これら二つの型枠６１および７１で木材５１を挟持、圧縮している状態を示す断面図であり、図４と同じ切断面で見た断面図である。この図５に示すように、木材５１は凸部６２と凹部７２の隙間に相当する３次元形状に変形される。
【００２７】
この一次圧縮工程では、凸部６２と凹部７２とが上述した形状をなすことにより、肉厚方向と圧縮力の作用線の方向とが略平行である主板部５１ａには大きな圧縮力が作用するため、圧縮後の肉厚ｒ1は圧縮前の肉厚ｒ0に比べて減少する。一方、側板部５１ｂおよび５１ｃには圧縮力がほとんど加わらないため、圧縮後の肉厚はｒ0のままである。この結果、一次圧縮工程後において、主板部５１ａの肉厚ｒ1は、側板部５１ｂおよび５１ｃの肉厚ｒ0よりも小さくなる（ｒ1＜ｒ0）。主板部５１ａの圧縮率は、その木材５１の素材や圧縮木製品１の用途を考慮した上で最適値をとるように設定すればよく、この設定した圧縮率の値に応じて木材５１の形取り（肉厚ｒ0、深さｈ等）や、型枠６１および７１の形状（凸部６２が下方に突出する高さＨ等）が定められる。
【００２８】
図５に示す圧縮状態で所定時間放置した後、型枠６１を上昇させることによって一次圧縮を受けた木材５１'から離間する。その後、別の型枠８１を下降させ、この型枠８１（第１の型枠）と型枠７１（第２の型枠）とによって木材５１'を挟持して圧縮する（二次圧縮工程）。この二次圧縮工程も、一次圧縮工程と同じ水蒸気雰囲気中で行われる。
【００２９】
図６〜図８は、二次圧縮工程の概要を示す説明図である。これらの図６〜図８は、木材５１'に対して図４および図５に示す木材５１と同じ切断面でみた縦断面図である。
【００３０】
まず、型枠８１の構成を説明する。この型枠８１は、木材５１'の内側面に当接して圧縮力を加えるシリコンゴム等の素材から成るゴム型８２と、このゴム型８２の上端と接着される略直方体状の金型８３と、この金型８３の周囲を包囲し、二次圧縮時にはその底面が木材５１'の側板部５１'ｂおよび５１'ｃの上端に当接する金型８４とを備える。このうち金型８３は、金型８４に対して相対的に上下動させることができる。
【００３１】
ゴム型８２の断面は、図６に示すように下方に行くにしたがって水平方向の幅が若干細くなるテーパ形状をなしており、このゴム型８２の底面は型枠７１の凹部７２に嵌合された状態にある木材５１'の主板部５１'ａの内側面よりも若干面積が小さい略長方形をなす。また、金型８４底面の内縁コーナー部はＲ形状をなしている。
【００３２】
以上の構成を有する型枠８１を木材５１'の方向に下降させていくと、やがて図７に示すようにゴム型８２の底面が木材５１'の主板部５１'ａに当接する。この状態では、まだゴム型８２と木材５１'の間には隙間が生じている。この後、金型８４を静止させたまま、この金型８４に対して上下動可能な金型８３をさらに下降させていくと、ゴム型８２は鉛直方向に押圧されることによって変形し、木材５１'との間に生じていた隙間を徐々に埋めていく。この際、ゴム型８２のテーパ形状と金型８４底面の内縁コーナー部のＲ形状とにより、ゴム型８２はスムーズに変形することができる。
【００３３】
ゴム型８２によって木材５１'との隙間が完全に埋め尽くされ、その木材５１'に対して所定の圧縮力が加わる状態に達した時点で金型８３の下降を止め、その状態を所定時間だけ保持する。図８は、ゴム型８２が木材５１'を圧縮している状況を示す図である。同図に示す状態においては、ゴム型８２の特性により、そのゴム型８２から木材５１'に対して、場所によらずに均一な圧縮力が作用する。
【００３４】
図８に示す状態で木材５１'を所定時間放置した後、圧縮を解いて木材５１'を乾燥させる。この結果、図１および図２に示す圧縮木製品１が完成する。２回の圧縮工程を経ることにより、圧縮木製品１の密度（比重）は略一様となり、その強度も略一様となる。木材５１から形成される圧縮木製品１の肉厚方向の圧縮率の平均値（平均圧縮率）は０.５〜０.７程度であり、図２に示す肉厚ｒは、無垢材５０から形取った木材５１の圧縮前の肉厚ｒ0（図４を参照）の３０〜５０％程度となる。
【００３５】
なお、圧縮木製品１の最終的な形状を決める二次圧縮工程の平均圧縮率の方が、一次圧縮工程における平均圧縮率よりも大きければより好ましい。本実施の形態の場合、一次圧縮工程においては、主板部での圧縮率が（ｒ0−ｒ1）／ｒ0、側板部での圧縮率が０であるから、平均圧縮率は（ｒ0−ｒ1）／２ｒ0となる。これに対して、二次圧縮工程においては、主板部の圧縮率が（ｒ1−ｒ）／ｒ1、側板部での圧縮率が（ｒ0−ｒ）／ｒ0であるから、平均圧縮率は｛（ｒ0（ｒ1−ｒ）＋ｒ1（ｒ0−ｒ）]／２ｒ0ｒ1となる。これにより、二次圧縮工程の平均圧縮率が一次圧縮工程の平均圧縮率を上回るための条件はｒ1＞ｒとなる。換言すると、木材５１から圧縮木製品１を形成する場合、二次圧縮工程の平均圧縮率が一次圧縮工程の平均圧縮率を上回るためには、二次圧縮工程によって主板部の肉厚が減少すればよい。
【００３６】
図９は、以上説明したように形成された圧縮木製品１の一適用例を示す図であり、より具体的には、その圧縮木製品１を外装材とするデジタルカメラの外観構成を示す斜視図である。同図に示すデジタルカメラ１００は、圧縮木製品１に開口部や切り欠き等を適宜設けることによって形成した二つのカバー部材２および３が組み合わさって成る筐体状の外装材を備える。この外装材内部には、撮像処理等に関する駆動制御を行う制御回路、ＣＣＤやＣＭＯＳ等の固体撮像素子、および音声の入出力を行うマイクロフォンやスピーカを含み、デジタルカメラ１００の機能を実現するための各種電子的部材および光学的部材が収納される（図示せず）。
【００３７】
図１０は、カバー部材２および３の概略構成を示す斜視図である。同図に示すように、カバー部材２および３は、圧縮木製品１に開口部や切り欠きを適宜設けたものである。このうち、カバー部材２の主板部２ａには、撮像レンズを含む撮像部４を表出する円筒形状の開口部２１およびフラッシュ５を表出する直方体形状の開口部２２が形成されている。また、カバー部材２の側板部２ｂおよび２ｃには、半円筒形状の切り欠き２３および直方体形状の切り欠き２４がそれぞれ設けられている。カバー部材２および３の肉厚はほぼ均一であり、その肉厚の値が１.６ｍｍ程度であればより好ましい。
【００３８】
他方、カバー部材３の主板部３ａには、画像情報や文字情報を表示するために液晶ディスプレイ、プラズマディスプレイ、または有機ＥＬディスプレイ等を用いて実現される表示部６を表出する直方体形状の開口部３１が形成されている。このカバー部材３の側板部３ｂには、カバー部材２の切り欠き２３と組み合わさってシャッターボタン７を表出する開口部４１をなす半円筒形状の切り欠き３２が設けられている。また、側板部３ｃには、カバー部材２の切り欠き２４と組み合わさって外部機器との接続用インタフェース（ＤＣ入力端子やＵＳＢ接続端子等を含む）を表出する開口部４２をなす切り欠き３３が設けられている。
【００３９】
上述した開口部や切り欠きは、原材料となる木材を無垢材５０から形取る際に一括して形成してもよいし、一次圧縮工程後または二次圧縮工程後に切削、穿孔等によって形成してもよい。なお、ファインダ取付用の開口部や、操作指示信号の入力を受け付ける入力キー表出用の開口部を適当な位置にさらに設けてもよいし、外装材内部のスピーカが発生する音声を出力する音声出力用孔部を適当な位置に穿設してもよい。
【００４０】
圧縮木製品１を上記の如くデジタルカメラ１００の外装材として適用すると、その外装材表面の木材が有する木目や凹凸が滑り止めの役割を果たすため、デジタルカメラ１００の操作性を向上させることができる。この意味で、本実施の形態に係る木材の加工方法によって形成された圧縮木製品は、デジタルカメラ以外の電子機器、例えば、携帯電話、ＰＨＳまたはＰＤＡ等の携帯型通信端末、携帯型オーディオ装置、ＩＣレコーダ、携帯型テレビ、携帯型ラジオ、各種家電製品のリモコン、デジタルビデオなどの外装材としても適用可能である。
【００４１】
以上説明した本発明の一実施の形態によれば、少なくとも加工対象の木材表面に当接する部分が粘性および弾性のうち少なくともいずれか一方の性質を備えた材質から成る第１の型枠と、金属から成る第２の型枠とによって木材を挟持して圧縮することにより、加工すべき木材の形状によらずにその木材の密度を一様にすることができる。この結果、圧縮後の木材に対してその形状によらずに一様な強度を付与することが可能となる。
【００４２】
また、この実施の形態によれば、圧縮後の木材内部の残留応力を少なくし、壊れにくく経時変化を生じにくい形状安定性の高い圧縮木製品を製造することが可能となる。特に、ゴム型を用いた圧縮を行うことにより、例えば木材の節の部分などのように、他の部分よりも固くて金型による圧縮では割れを生じやすい箇所に対しても、割れを生じさせることなく一様な圧縮力を加えることができるので、歩留まりの向上にも繋がる。
【００４３】
（その他の実施の形態）
ここまで、本発明を実施するための最良の形態を詳述してきたが、本発明は上記一実施の形態によってのみ限定されるものではない。例えば、木材の形取工程を行った後、上記一次圧縮工程を行うことなく、ゴム型を用いた二次圧縮工程を行ってもよい。
【００４４】
また、二次圧縮工程を行った後の木材に対し、その形状を所定の形状に合わせるための仕上工程をさらに行ってもよい。この仕上工程として、上記一次または二次圧縮工程と同様の水蒸気雰囲気中で、ゴム型よりも寸法精度の高い所定の金型を用いて圧縮する三次圧縮工程（仕上圧縮工程）を行うことができる。かかる三次圧縮工程を行うことにより、木材の形状をより高い精度で所定の形状に合わせることが可能となる。
【００４５】
これに対し、仕上工程として、木材表面を切削することによってその木材表面の形状を整える切削工程を行ってもよい。この切削工程は、例えば木材に節があり、この節の部分の肉厚が他の部分の肉厚よりも厚い状態で残っている場合に表面を平らにするような状況において好適である。かかる切削工程を行うことにより、三次圧縮工程を行う場合と同様、木材の形状をより高い精度で所定の形状に合わせることが可能となる。なお、仕上工程として、上述した三次圧縮工程と切削工程の両方を所定の順序で行っても勿論構わない。さらに、前述した形取工程に続いてゴム型による圧縮工程を行う場合にも、圧縮工程の後に仕上工程を行うことができる。
【００４６】
ところで、上記一実施の形態では、二次圧縮工程において弾性体であるゴム型を用いて木材に圧縮力を加えたが、そのようなゴム型の代わりに、例えばより一般の高分子ゲルを含む粘弾性体や粘土等から成る型を用いてもよく、この意味では、粘性および弾性のうち少なくともいずれか一方を備えた材質によって形成される型を型枠８１として適用することができる。
【００４７】
以上の説明からも明らかなように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００４８】
【図１】本発明の一実施の形態に係る木材の加工方法によって形成される圧縮木製品の構成を示す斜視図である。
【図２】図１のＡ−Ａ線断面図である。
【図３】木材を無圧縮状態の無垢材から形取る状況を模式的に示す説明図である。
【図４】本発明の一実施の形態に係る木材の加工方法の一次圧縮工程の概要を示す説明図である。
【図５】一次圧縮工程における木材圧縮時の状態を示す縦断面図である。
【図６】本発明の一実施の形態に係る木材の加工方法の二次圧縮工程において、木材上方の型枠を下降する時の状態を示す縦断面図である。
【図７】本発明の一実施の形態に係る木材の加工方法の二次圧縮工程において、木材上方の型枠が木材に当接した時の状態を示す縦断面図である。
【図８】二次圧縮工程において木材圧縮時の状態を示す縦断面図である。
【図９】図１の圧縮木製品を外装材として適用したデジタルカメラの外観構成を示す斜視図である。
【図１０】デジタルカメラを外装するカバー部材の構成を示す斜視図である。
【符号の説明】
【００４９】
１  圧縮木製品
２、３  カバー部材
１ａ、２ａ、３ａ、５１ａ、５１'ａ  主板部
１ｂ、１ｃ、２ｂ、２ｃ、３ｂ、３ｃ、５１ｂ、５１'ｂ、５１ｃ、５１'ｃ  側板部
４  撮像部
５  フラッシュ
６  表示部
７  シャッターボタン
２１、２２、３１、４１、４２  開口部
５０  無垢材
５０Ｇ  木目
５１、５１'  木材
６１、７１、８１  型枠
６２  凸部
７２  凹部
８２  ゴム型
８３、８４  金型
１００  デジタルカメラ
【図１】
2006281665.tif 000003
【図２】
2006281665.tif 000004
【図３】
2006281665.tif 000005
【図４】
2006281665.tif 000006
【図５】
2006281665.tif 000007
【図６】
2006281665.tif 000008
【図７】
2006281665.tif 000009
【図８】
2006281665.tif 000010
【図９】
2006281665.tif 000011
【図１０】
2006281665.tif 000012